КЕРАМИЧЕСКАЯ МАССА
CERAMIC MIXTURE

Изобретение относится к производству строительных изделий.
Известна керамическая масса состава, мас.%: глина 40,0-48,0; стеклобой 8,0-12,0; кварцевый песок 5,0-10,0; гранитные отсевы 28,0-35,0; марганцевый шлам 3,0-11,0 [1].
Задача изобретения состоит в повышении водостойкости изделий, полученных из керамической массы.
Технический результат достигается тем, что керамическая масса, содержащая глину, стеклобой, гранитные отсевы, дополнительно включает сподумен при следующем соотношении компонентов, мас.%: глина 58,0-64,0; стеклобой 14,0-16,0; гранитные отсевы 14,0-16,0; сподумен 8,0-10,0.
В составе керамической массы могут быть использованы качественные легкоплавкие глины любых месторождений.
В таблице приведены составы керамической массы.
Таблица
Компоненты
Состав, мас.%
1
2
3
Глина
64,0
61,0
58,0
Бой стекла
- листового
14,0
-
-
- тарного
15,0
-
- медицинского
-
-
16,0
Гранитные отсевы
14,0
15,0
16,0
Сподумен
8,0
9,0
10,0
Коэффициент размягчения
~0,9
~0,9
~0,9
Компоненты дозируют в требуемых количествах. Гранитные отсевы, стеклобой, сподумен по отдельности размалывают до получения порошков и просеивают через сетку №014. Размолотые компоненты смешивают с измельченной глиной. Массу увлажняют до 18-23%, тщательно перемешивают и формуют из нее пластическим способом изделия (кирпич, плитку), которые сушат до влажности не более 8% и обжигают при температуре 1030-1070°C.
Источники информации
1. SU 1544749, C04B 33/00, 1990.